(57)【特許請求の範囲】
【請求項１】
結晶性樹脂フィルムまたはシートを製造するために、過冷却状態の結晶性樹脂融液を製造する製造装置であって、
溶融状態の結晶性樹脂を押し出す押出機と、押出機から押し出された結晶性樹脂を結晶化温度以上、融点未満の過冷却状態にする冷却装置と、過冷却状態の結晶性樹脂融液を吐出する吐出部とを備え、
上記冷却装置は、結晶性樹脂の流路を構成する流路管と、結晶性樹脂を冷却する冷媒の流路を構成する冷却管とを備え、吐出部から吐出される結晶性樹脂の温度が、結晶性樹脂の融点よりも２℃〜２５℃低く、かつ、吐出方向に対して垂直な断面における温度分布が最大４℃の範囲内に納まるように、当該結晶性樹脂を冷却するようになっており、
上記冷却管は、溶融状態の結晶性樹脂の流動方向に沿って複数のブロックに分割されており、
上記複数のブロックには、互いに異なる温度の冷媒が供給されるようになっていることを特徴とする過冷却状態の結晶性樹脂融液を製造する製造装置。
【請求項２】
結晶性樹脂フィルムまたはシートを製造するために、過冷却状態の結晶性樹脂融液を製造する製造装置であって、
溶融状態の結晶性樹脂を押し出す押出機と、押出機から押し出された結晶性樹脂を結晶化温度以上、融点未満の過冷却状態にする冷却装置と、過冷却状態の結晶性樹脂融液を吐出する吐出部とを備え、
上記冷却装置は、結晶性樹脂の流路を構成する流路管と、結晶性樹脂を冷却する冷媒の流路を構成する冷却管とを備え、吐出部から吐出される結晶性樹脂の温度が、結晶性樹脂の融点よりも２℃〜２５℃低く、かつ、吐出方向に対して垂直な断面における温度分布が最大４℃の範囲内に納まるように、当該結晶性樹脂を冷却するようになっており、
上記流路管の内部に、溶融状態の結晶性樹脂を混合する静止型混合器を備えていることを特徴とする過冷却状態の結晶性樹脂融液を製造する製造装置。
【請求項３】
結晶性樹脂フィルムまたはシートを製造するために、過冷却状態の結晶性樹脂融液を製造する製造装置であって、
溶融状態の結晶性樹脂を押し出す押出機と、押出機から押し出された結晶性樹脂を結晶化温度以上、融点未満の過冷却状態にする冷却装置と、過冷却状態の結晶性樹脂融液を吐出する吐出部とを備え、
上記冷却装置は、結晶性樹脂の流路を構成する流路管と、結晶性樹脂を冷却する冷媒の流路を構成する冷却管とを備え、吐出部から吐出される結晶性樹脂の温度が、結晶性樹脂の融点よりも２℃〜２５℃低く、かつ、吐出方向に対して垂直な断面における温度分布が最大４℃の範囲内に納まるように、当該結晶性樹脂を冷却するようになっており、
上記流路管および／または冷却管が、螺旋状の流路を有する管であることを特徴とする過冷却状態の結晶性樹脂融液を製造する製造装置。
【請求項４】
結晶性樹脂フィルムまたはシートを製造するために、過冷却状態の結晶性樹脂融液を製造する製造装置であって、
溶融状態の結晶性樹脂を押し出す押出機と、押出機から押し出された結晶性樹脂を結晶化温度以上、融点未満の過冷却状態にする冷却装置と、過冷却状態の結晶性樹脂融液を吐出する吐出部とを備え、
上記冷却装置は、結晶性樹脂の流路を構成する流路管と、結晶性樹脂を冷却する冷媒の流路を構成する冷却管とを備え、吐出部から吐出される結晶性樹脂の温度が、結晶性樹脂の融点よりも２℃〜２５℃低く、かつ、吐出方向に対して垂直な断面における温度分布が最大４℃の範囲内に納まるように、当該結晶性樹脂を冷却するようになっており、
上記冷却管は、冷媒の流通が可能でかつ対流による冷媒の移動を抑制することができる対流抑制板によって、溶融状態の結晶性樹脂の流動方向に沿って複数の冷却室に分割されており、
上記複数の冷却室は、冷媒を加熱する加熱器具を備えていることを特徴とする過冷却状態の結晶性樹脂融液を製造する製造装置。
【請求項５】
結晶性樹脂フィルムまたはシートを製造するために、過冷却状態の結晶性樹脂融液を製造する製造装置であって、
溶融状態の結晶性樹脂を押し出す押出機と、押出機から押し出された結晶性樹脂を結晶化温度以上、融点未満の過冷却状態にする冷却装置と、過冷却状態の結晶性樹脂融液を吐出する吐出部とを備え、
上記冷却装置は、結晶性樹脂の流路を構成する流路管と、結晶性樹脂を冷却する冷媒の流路を構成する冷却管とを備え、吐出部から吐出される結晶性樹脂の温度が、結晶性樹脂の融点よりも２℃〜２５℃低く、かつ、吐出方向に対して垂直な断面における温度分布が最大４℃の範囲内に納まるように、当該結晶性樹脂を冷却するようになっており、
上記流路管の内部に、結晶性樹脂を冷却する冷媒の流路を構成する内部冷却管を備えていることを特徴とする過冷却状態の結晶性樹脂融液を製造する製造装置。
【請求項６】
押出機と、流路管および冷却管とを備える冷却装置との間に、溶融状態の結晶性樹脂を昇圧しながら冷却装置に定量供給する昇圧器をさらに備えていることを特徴とする請求項１から５の何れか一項に記載の過冷却状態の結晶性樹脂融液を製造する製造装置。
【請求項７】
上記冷却管は、溶融状態の結晶性樹脂の流動方向に沿って複数のブロックに分割されていることを特徴とする請求項２から５の何れか一項に記載の過冷却状態の結晶性樹脂融液を製造する製造装置。
【請求項８】
上記冷却管は、冷媒の流通が可能でかつ対流による冷媒の移動を抑制することができる対流抑制板によって、溶融状態の結晶性樹脂の流動方向に沿って複数の冷却室に分割されていることを特徴とする請求項１，２，３，５の何れか一項に記載の過冷却状態の結晶性樹脂融液を製造する製造装置。
【請求項９】
請求項１から８の何れか一項に記載の過冷却状態の結晶性樹脂融液を製造する製造装置と、過冷却状態の結晶性樹脂融液を超臨界伸長歪速度で伸長成形してフィルム状またはシート状にする成形機とを備えることを特徴とする結晶性樹脂フィルムまたはシートの製造装置。
【請求項１０】
結晶性樹脂フィルムまたはシートを製造するために、過冷却状態の結晶性樹脂融液を製造する製造方法であって、
吐出部から吐出される結晶性樹脂の温度が、結晶性樹脂の融点よりも２℃〜２５℃低く、かつ、吐出方向に対して垂直な断面における温度分布が最大４℃の範囲内に納まるように、
溶融状態の結晶性樹脂の流動方向に沿って複数のブロックに分割された冷却管における上記複数のブロックに、互いに異なる温度の冷媒を供給して、上記結晶性樹脂の流路を構成する流路管を流れる溶融状態の結晶性樹脂を過冷却状態にすることを特徴とする過冷却状態の結晶性樹脂融液を製造する製造方法。
【請求項１１】
結晶性樹脂フィルムまたはシートを製造するために、過冷却状態の結晶性樹脂融液を製造する製造方法であって、
吐出部から吐出される結晶性樹脂の温度が、結晶性樹脂の融点よりも２℃〜２５℃低く、かつ、吐出方向に対して垂直な断面における温度分布が最大４℃の範囲内に納まるように、
上記結晶性樹脂の流路を構成する流路管の内部に備えた静止型混合器で、溶融状態の結晶性樹脂を混合して溶融状態の結晶性樹脂を過冷却状態にすることを特徴とする過冷却状態の結晶性樹脂融液を製造する製造方法。
【請求項１２】
結晶性樹脂フィルムまたはシートを製造するために、過冷却状態の結晶性樹脂融液を製造する製造方法であって、
吐出部から吐出される結晶性樹脂の温度が、結晶性樹脂の融点よりも２℃〜２５℃低く、かつ、吐出方向に対して垂直な断面における温度分布が最大４℃の範囲内に納まるように、
上記結晶性樹脂の流路を構成する流路管であって螺旋状の流路を有する流路管、および／または、結晶性樹脂を冷却する冷媒の流路を構成する冷却管であって螺旋状の流路を有する冷却管で溶融状態の結晶性樹脂を過冷却状態にすることを特徴とする過冷却状態の結晶性樹脂融液を製造する製造方法。
【請求項１３】
結晶性樹脂フィルムまたはシートを製造するために、過冷却状態の結晶性樹脂融液を製造する製造方法であって、
吐出部から吐出される結晶性樹脂の温度が、結晶性樹脂の融点よりも２℃〜２５℃低く、かつ、吐出方向に対して垂直な断面における温度分布が最大４℃の範囲内に納まるように、
上記結晶性樹脂を冷却する冷媒の流通が可能でかつ対流による冷媒の移動を抑制することができる対流抑制板によって、溶融状態の結晶性樹脂の流動方向に沿って複数に分割され、かつ、上記冷媒を加熱する加熱器具を備えている冷却室からなる、冷媒の流路を構成する冷却管で溶融状態の結晶性樹脂を過冷却状態にすることを特徴とする過冷却状態の結晶性樹脂融液を製造する製造方法。
【請求項１４】
結晶性樹脂フィルムまたはシートを製造するために、過冷却状態の結晶性樹脂融液を製造する製造方法であって、
吐出部から吐出される結晶性樹脂の温度が、結晶性樹脂の融点よりも２℃〜２５℃低く、かつ、吐出方向に対して垂直な断面における温度分布が最大４℃の範囲内に納まるように、
上記結晶性樹脂を冷却する冷媒の流路を構成する内部冷却管を内部に備えている、上記結晶性樹脂の流路を構成する流路管で溶融状態の結晶性樹脂を過冷却状態にすることを特徴とする過冷却状態の結晶性樹脂融液を製造する製造方法。
【発明の詳細な説明】
【技術分野】
【０００１】
本発明は、機械的特性や耐熱性、透明性等の各種特性に優れた結晶性樹脂フィルムまたはシートを製造するのに好適な、過冷却状態の結晶性樹脂融液を製造することができる製造装置および製造方法に関するものである。
【背景技術】
【０００２】
近年、ポリカーボネートやポリエチレンテレフタレート、フッ素樹脂（テフロン（登録商標）等）、ポリアミド、ポリメチルペンテン、ポリオキシメチレン、アクリル樹脂等の、機械的特性や耐熱性、透明性等の各種特性に優れたいわゆるエンジニアリングプラスチックの代替材料として、比較的比重が小さく安価で成形が容易な、いわゆる汎用プラスチックを利用することが検討されている。即ち、ポリエチレン（以下、「ＰＥ」と称する）やポリプロピレン（以下、「ＰＰ」と称する）、ポリスチレン（以下、「ＰＳ」と称する）、ポリ塩化ビニル（以下、「ＰＶＣ」と称する）等の汎用プラスチックの機械的特性や耐熱性、透明性等の各種特性を大幅に改善することが検討されている。具体的には、ＰＥやＰＰ、ＰＳ、ＰＶＣにおける結晶の割合（結晶化度）を著しく高めること、より好ましくはＰＥやＰＰ、ＰＳ、ＰＶＣの非晶質を殆ど含まない結晶体を製造することが検討されている。
【０００３】
汎用プラスチックの結晶性を向上させる（結晶化度を高める）方法として、例えば、本願発明者が出願した特許文献１には、押出機から押し出された溶融状態の結晶性樹脂（汎用プラスチック）を冷却器で結晶化温度以上、融点未満の温度に冷却した（過冷却状態にした）後、当該結晶性樹脂をダイ（口金）から成形機に吐出して、いわゆる超臨界伸長歪速度で伸長成形する結晶性樹脂フィルムまたはシートの製造方法および製造装置が提案されている。
【先行技術文献】
【特許文献】
【０００４】
【特許文献１】ＷＯ２０１０／０８４７６６Ａ１（２０１０年７月２９日公開）
【発明の概要】
【発明が解決しようとする課題】
【０００５】
特許文献１に記載の製造方法および製造装置では、結晶性が向上された（結晶化度が高められた）結晶性樹脂フィルムまたはシートを大量にかつ連続的に製造することができる。しかしながら、当該製造方法および製造装置においては、溶融状態の結晶性樹脂（以下、「溶融樹脂」と称する）を冷却器で単に冷却して過冷却状態にしている。このため、ダイから吐出される溶融樹脂は、その表面が過冷却状態になっていても、その内部が高温（融点以上）のままである場合が生じるおそれがある。溶融樹脂の断面（吐出方向に対して垂直な断面）において極端な温度分布があり（温度が不均一であり）、過冷却状態となっていない部分があると、結晶性樹脂フィルムやシートを成形することができない。
【０００６】
つまり、特許文献１に記載の製造方法および製造装置では、冷却器の運転状況によっては、当該冷却器による溶融樹脂の冷却状態が不安定になるおそれがあり、温度が均一な溶融樹脂を成形機により安定的に連続的して供給することが難しくなるおそれがある。従って、冷却器の運転状況によっては、結晶性が向上された（結晶化度が高められた）結晶性樹脂フィルムやシートを大量に、かつ、より安定的に連続的して製造することが難しくなるおそれがある。それゆえ、特許文献１に記載の製造方法および製造装置においては、冷却方法や冷却器について、溶融樹脂の温度がより均一になるように、更なる改良が求められている。
【０００７】
本発明は、上記の課題に鑑みてなされたものであり、その主たる目的は、機械的特性や耐熱性、透明性等の各種特性に優れた結晶性樹脂フィルムまたはシートを製造するのに好適な、温度が均一な過冷却状態の結晶性樹脂融液を大量に、かつ、より安定的に連続的して製造することができる製造装置および製造方法を提供することにある。
【課題を解決するための手段】
【０００８】
本発明に係る過冷却状態の結晶性樹脂融液を製造する製造装置は、上記の課題を解決するために、結晶性樹脂フィルムまたはシートを製造するために、過冷却状態の結晶性樹脂融液を製造する製造装置であって、溶融状態の結晶性樹脂を押し出す押出機と、押出機から押し出された結晶性樹脂を結晶化温度以上、融点未満の過冷却状態にする冷却装置と、過冷却状態の結晶性樹脂融液を吐出する吐出部とを備え、上記冷却装置は、結晶性樹脂の流路を構成する流路管と、結晶性樹脂を冷却する冷媒の流路を構成する冷却管とを備え、吐出部から吐出される結晶性樹脂の温度が、結晶性樹脂の融点よりも２℃〜２５℃低く、かつ、吐出方向に対して垂直な断面における温度分布が最大４℃の範囲内に納まるように、当該結晶性樹脂を冷却するようになっていることを特徴としている。
【０００９】
また、本発明に係る過冷却状態の結晶性樹脂融液を製造する製造装置は、押出機と、流路管および冷却管とを備える冷却装置との間に、溶融状態の結晶性樹脂を昇圧しながら冷却装置に定量供給する昇圧器をさらに備えていることがより好ましい。
【００１０】
また、本発明に係る過冷却状態の結晶性樹脂融液を製造する製造装置は、上記冷却管は、溶融樹脂の流動方向に沿って複数のブロックに分割されていることがより好ましく、上記複数のブロックには、互いに異なる温度の冷媒が供給されるようになっていることがさらに好ましい。
【００１１】
また、本発明に係る過冷却状態の結晶性樹脂融液を製造する製造装置は、上記流路管の内部に、溶融状態の結晶性樹脂を混合する静止型混合器を備えていることがより好ましい。
【００１２】
また、本発明に係る過冷却状態の結晶性樹脂融液を製造する製造装置は、上記流路管および／または冷却管が、螺旋状の流路を有する管であることがより好ましい。
【００１３】
また、本発明に係る過冷却状態の結晶性樹脂融液を製造する製造装置は、上記冷却管は、冷媒の流通が可能でかつ対流による冷媒の移動を抑制することができる対流抑制板によって、溶融樹脂の流動方向に沿って複数の冷却室に分割されていることがより好ましく、上記複数の冷却室は、冷媒を加熱する加熱器具を備えていることがより好ましい。
【００１４】
また、本発明に係る過冷却状態の結晶性樹脂融液を製造する製造装置は、上記流路管の内部に、結晶性樹脂を冷却する冷媒の流路を構成する内部冷却管を備えていることがより好ましい。
【００１５】
そして、本発明に係る結晶性樹脂フィルムまたはシートの製造装置は、過冷却状態の結晶性樹脂融液を製造する上記製造装置と、過冷却状態の結晶性樹脂融液を超臨界伸長歪速度で伸長成形してフィルム状またはシート状にする成形機とを備えることを特徴としている。
【００１６】
さらに、本発明に係る過冷却状態の結晶性樹脂融液を製造する製造方法は、上記の課題を解決するために、結晶性樹脂フィルムまたはシートを製造するために、過冷却状態の結晶性樹脂融液を製造する製造方法であって、吐出部から吐出される結晶性樹脂の温度が、結晶性樹脂の融点よりも２℃〜２５℃低く、かつ、吐出方向に対して垂直な断面における温度分布が最大４℃の範囲内に納まるように、当該結晶性樹脂を過冷却状態にすることを特徴としている。
【発明の効果】
【００１７】
本発明に係る過冷却状態の結晶性樹脂融液を製造する製造装置によれば、冷却装置は、吐出部から吐出される結晶性樹脂の温度が、結晶性樹脂の融点よりも２℃〜２５℃低く、かつ、吐出方向に対して垂直な断面における温度分布が最大４℃の範囲内に納まるように、当該結晶性樹脂を冷却する。このため、冷却装置による結晶性樹脂の冷却状態が安定するので、温度が均一な過冷却状態の結晶性樹脂融液を、例えば成形機により安定的に連続的して供給することができる。これにより、機械的特性や耐熱性、透明性等の各種特性に優れた結晶性樹脂フィルムまたはシートを製造するのに好適な、過冷却状態の結晶性樹脂融液を大量に、かつ、より安定的に連続的して製造することができる製造装置を提供することができる。
【００１８】
また、本発明に係る結晶性樹脂フィルムまたはシートの製造装置は、上記製造装置と、成形機とを備える。これにより、機械的特性や耐熱性、透明性等の各種特性に優れた結晶性樹脂フィルムまたはシートを大量に、かつ、より安定的に連続的して製造することができる製造装置を提供することができる。
【００１９】
さらに、本発明に係る過冷却状態の結晶性樹脂融液を製造する製造方法によれば、吐出部から吐出される結晶性樹脂の温度が、結晶性樹脂の融点よりも２℃〜２５℃低く、かつ、吐出方向に対して垂直な断面における温度分布が最大４℃の範囲内に納まるように、当該結晶性樹脂を過冷却状態にする。このため、結晶性樹脂の冷却状態が安定するので、温度が均一な過冷却状態の結晶性樹脂融液を、例えば成形機により安定的に連続的して供給することができる。これにより、機械的特性や耐熱性、透明性等の各種特性に優れた結晶性樹脂フィルムまたはシートを製造するのに好適な、過冷却状態の結晶性樹脂融液を大量に、かつ、より安定的に連続的して製造することができる製造方法を提供することができる。
【００２０】
即ち、本発明に係る過冷却状態の結晶性樹脂融液を製造する製造装置および製造方法によれば、結晶性樹脂の冷却状態が安定するので、温度が均一な過冷却状態の結晶性樹脂融液を、例えば成形機により安定的に連続的して供給することができる。従って、本発明に係る製造装置および製造方法によれば、機械的特性や耐熱性、透明性等の各種特性に優れた結晶性樹脂フィルムまたはシートを製造するのに好適な、過冷却状態の結晶性樹脂融液を大量に、かつ、より安定的に連続的して製造することができる製造装置および製造方法を提供することができるという効果を奏する。
【図面の簡単な説明】
【００２１】
【図１】本発明に係る過冷却状態の結晶性樹脂融液を製造する製造装置の一例を説明するものであり、当該製造装置の概略の構成を示す正面図である。
【図２】（ａ）は、上記製造装置が備える冷却装置における冷却器の一例を示す概略の断面図であり、（ｂ）は、上記冷却器の（ａ）におけるＡ−Ａ線矢視断面図である。
【図３】（ａ）は、上記製造装置が備える冷却装置における冷却器の他の一例を示す概略の断面図であり、（ｂ）は、上記冷却器の（ａ）におけるＢ−Ｂ線矢視断面図である。
【図４】（ａ）は、上記製造装置が備える冷却装置における冷却器のさらに他の一例を示す概略の断面図であり、（ｂ）は、上記冷却器の（ａ）におけるＣ−Ｃ線矢視断面図である。
【図５】（ａ）は、上記製造装置が備える冷却装置のさらに他の一例を示す概略の断面図であり、（ｂ）は、上記冷却装置における冷却器の（ａ）におけるＤ−Ｄ線矢視断面図の一例であり、（ｃ）は、上記冷却装置における冷却器の（ａ）におけるＤ−Ｄ線矢視断面図の他の一例である。
【発明を実施するための形態】
【００２２】
本発明に係る過冷却状態の結晶性樹脂融液を製造する製造装置は、結晶性樹脂フィルムまたはシートを製造するために、過冷却状態の結晶性樹脂融液を製造する製造装置であって、溶融状態の結晶性樹脂を押し出す押出機と、押出機から押し出された結晶性樹脂を結晶化温度以上、融点未満の過冷却状態にする冷却装置と、過冷却状態の結晶性樹脂融液を成形機に吐出する吐出部とを備え、上記冷却装置は、吐出部から吐出される結晶性樹脂の温度が、結晶性樹脂の融点よりも２℃〜２５℃低く、かつ、吐出方向に対して垂直な断面における温度分布が最大４℃の範囲内に納まるように、当該結晶性樹脂を冷却するようになっている構成である。
【００２３】
また、本発明に係る過冷却状態の結晶性樹脂融液を製造する製造方法は、結晶性樹脂フィルムまたはシートを製造するために、過冷却状態の結晶性樹脂融液を製造する製造方法であって、吐出部から吐出される結晶性樹脂の温度が、結晶性樹脂の融点よりも２℃〜２５℃低く、かつ、吐出方向に対して垂直な断面における温度分布が最大４℃の範囲内に納まるように、当該結晶性樹脂を過冷却状態にする方法である。
【００２４】
本発明において「溶融状態」とは、結晶性樹脂をその融点（以下、「Ｔｍ」と称する）以上（好ましくはＴｍ＋１０℃以上）に加熱したときの当該結晶性樹脂の状態（流動状態）を指す。
【００２５】
本発明において「過冷却状態」とは、結晶性樹脂をそのＴｍ以上（好ましくはＴｍ＋１０℃以上）に加熱した後、結晶化温度（以下、「Ｔｍｃ」と称する）以上、Ｔｍ未満に冷却したときの当該結晶性樹脂の状態（流動状態）を指す。結晶性樹脂は、溶融状態からＴｍ未満に冷却しても短時間では固化せず、過冷却の液相状態を暫く維持することができる。尚、Ｔｍに対してＴｍｃは充分に低く、従ってＴｍ−３０℃は、Ｔｍｃよりも高温である。
【００２６】
本発明において「温度分布」とは、溶融状態の結晶性樹脂の、吐出方向に対して垂直な断面における周辺部分（冷却装置における溶融樹脂の流路を構成する流路管に接触している部分）の温度と、上記垂直な断面における中心部分の温度との差を指す。
【００２７】
本発明において「フィルムまたはシート」とは、厚さが１０μｍ以上、３．５ｍｍ以下、より好ましくは２０μｍ以上、３．２ｍｍ以下のフィルムまたはシートを指す。より具体的には、本発明において「フィルム」とは、厚さが１０μｍ以上、０．３ｍｍ未満、より好ましくは２０μｍ以上、０．３ｍｍ未満のフィルムを指し、本発明において「シート」とは、厚さが０．３ｍｍ以上、３．５ｍｍ以下のシートを指す。尚、フィルムまたはシートの幅や長さは特に限定されるものではないが、幅は０．３ｍ以上、２．０ｍ以下が好適である。
【００２８】
〔結晶性樹脂〕
機械的特性や耐熱性、透明性等の各種特性に優れたフィルムまたはシートを製造するのに好適な結晶性樹脂、即ち、本発明に係る製造装置および製造方法を適用するのに好適な結晶性樹脂は、ナノ配向結晶体（ＮＯＣ：Nano Oriented Crystal） とも称される、伸長成形によって結晶化度を５％以上にすることができる熱可塑性樹脂であり、より好ましくは、比較的比重が小さく安価で成形が容易な、いわゆる汎用プラスチックである。
【００２９】
上記結晶性樹脂としては、具体的には、例えば、ポリオレフィン（またはポリアルキレン）、ポリアミド、ポリエステル、ポリエーテル、液晶ポリマー、フッ素樹脂、ビニル樹脂、ポリフェニレンスルフィド、ポリ乳酸、ポリアセタール、ポリエーテルニトリル等が挙げられる。ポリオレフィンとしては、具体的には、例えば、ポリエチレン、アイソタクチックポリプロピレン、シンジオタクチックポリプロピレン、ポリ（１−ブテン）、ポリ（４−メチルペンテン）、結晶性エチレン・プロピレン共重合体等が挙げられる。ポリアミドとしては、具体的には、例えば、ナイロン６、ナイロン６６、ナイロン１２；全芳香族ポリアミド等が挙げられる。ポリエステルとしては、具体的には、例えば、ポリエチレンテレフタレート、ポリブチレンテレフタレート、ポリエチレンナフタレート等の脂肪族芳香族ポリエステル；全芳香族ポリエステル；ポリエチレンサクシネート、ポリブチレンサクシネート等の脂肪族ポリエステルが挙げられる。ポリエーテルとしては、具体的には、例えば、ポリエーテルエーテルケトン等が挙げられる。液晶ポリマーとしては、具体的には、例えば、液晶ポリエステル等が挙げられる。フッ素樹脂としては、具体的には、例えば、ポリテトラフルオロエチレン、ポリビニリデンフルオロライド等が挙げられる。ビニル樹脂としては、具体的には、例えば、シンジオタクチックポリスチレン、アイソタクチックポリスチレン、ポリビニルアルコール、ポリ塩化ビニル等が挙げられる。但し、結晶性樹脂は、これら例示の樹脂に限定されるものではなく、本発明における過冷却状態を採ることができる熱可塑性樹脂であればよい。尚、アイソタクチックポリプロピレンを使用する場合には、剛性がより高い方が望ましく、具体的には、アイソタクチック分率が９５％以上であることが好ましく、９７％以上であることがより好ましい。
【００３０】
結晶性樹脂は単一組成であってもよく、共重合体や混合体であってもよく、本発明における製造方法を損なわない範囲において非晶質（アモルファス）の樹脂（高分子化合物）と組み合わせて使用してもよい。また、単一組成の場合に、分子量分布は特に限定されるものではない。
【００３１】
尚、本発明に係る製造装置および製造方法においては、均一核生成が起こるために、核剤を含まなくても機械的特性や耐熱性、透明性等の各種特性に優れた結晶性樹脂フィルムまたはシートを製造することができる。従って、結晶性樹脂は、不純物であり著しく高価な核剤を含む必要が無い。ここで、「核剤」とは、結晶形成の核となる物質のことを意味し、結晶化度の増加を目的として添加される物質を指す。
【００３２】
〔過冷却状態の結晶性樹脂融液を製造する製造装置〕
過冷却状態の結晶性樹脂融液を製造する製造装置、並びに、結晶性樹脂フィルムまたはシートを製造する成形機について、以下に説明する。
【００３３】
本発明の実施の一形態について、図１および図２に基づいて説明すれば、以下の通りである。但し、本発明はこれに限定されるものではなく、記述した範囲内で種々の変形を加えた態様で実施できるものである。
【００３４】
本発明に係る過冷却状態の結晶性樹脂融液を製造する製造装置（以下、「過冷却樹脂融液製造装置」と称する）の構成の一例について、以下に説明する。図１に示すように、本発明に係る過冷却樹脂融液製造装置１は、結晶性樹脂フィルムまたはシートを製造するために、過冷却状態の結晶性樹脂融液を製造する製造装置であって、溶融状態の結晶性樹脂（以下、「溶融樹脂」と称する）を押し出す押出機１０と、押出機１０よりも下流側に設けられ、押出機１０から押し出された結晶性樹脂をＴｍｃ以上、Ｔｍ未満の過冷却状態にする冷却器（冷却装置）４０と、冷却器４０よりも下流側に設けられ、過冷却状態の結晶性樹脂融液を成形機２に吐出するスリットダイ（吐出部）３０とを備えている。また、過冷却樹脂融液製造装置１は、必要に応じて、押出機１０と冷却器４０との間に、溶融樹脂を昇圧しながら冷却器４０に定量供給するギアポンプ（昇圧器）２０、および、溶融樹脂を濾過する濾過装置であるスクリーンチェンジャー２５をさらに備えている。スクリーンチェンジャー２５は、目の大きさが互いに異なる複数のスクリーンを有しており、適宜切り替え可能になっている。
【００３５】
また、過冷却樹脂融液製造装置１は、冷却器４０とスリットダイ３０との間に、スリットダイ３０から吐出される溶融樹脂の温度を調節する温度調節装置３５をさらに備えている。温度調節装置３５は冷却器４０と共に冷却装置を構成している。そして、温度調節装置３５は、その内部に、溶融樹脂を冷却する図示しない冷却管を備えている。従って、過冷却樹脂融液製造装置１は、溶融樹脂を冷却器４０で過冷却状態にして、温度調節装置３５で温度を調節した後、スリットダイ３０から当該溶融樹脂を吐出するようになっている。尚、図２〜４においては、温度調節装置３５の記載を省略している。
【００３６】
押出機１０は、結晶性樹脂を溶融攪拌して溶融樹脂とし、冷却器４０等を介して当該溶融樹脂を成形機２に連続的に供給するようになっている。この押出機１０は、水平に配置されたシリンダー１１と、シリンダー１１内に設けられたスクリュー１２と、スクリュー１２を駆動するモータ１３と、シリンダー１１の上流側に結晶性樹脂を連続的に供給するための原料投入口であるホッパ１４とを備えると共に、溶融樹脂を得るためにシリンダー１１およびスクリュー１２を加熱する図示しない加熱装置を備えている。
【００３７】
押出機１０は、上記シリンダー１１およびスクリュー１２で結晶性樹脂を加熱、混練しながら溶融攪拌して溶融樹脂とする。シリンダー１１は、複数のブロックに分割されていてもよい。シリンダー１１を複数のブロックに分割することにより、ブロック毎に温度調節を行うことが可能である。
【００３８】
スクリュー１２は、１本であってもよく、２本であってもよい。つまり、押出機１０は、一軸（単軸）押出機であってもよく、二軸押出機であってもよい。スクリュー１２が１本である場合には、当該スクリューとして例えばフルフライト型スクリューや、ダルメージ型スクリュー等を用いることができる。
【００３９】
モータ１３は、例えば、スリットダイ３０から吐出される溶融樹脂の圧力を圧力計測器により測定し、測定した圧力が所定の圧力に維持されるように、その回転数が制御されるようになっている。
【００４０】
ギアポンプ２０は、図示しない加熱装置を備えたハウジング２１内に収容されており、押出機１０から押し出された溶融樹脂を昇圧しながら冷却器４０に定量供給するようになっている。このギアポンプ２０は、外接型であってもよく、内接型であってもよい。また、ギアポンプ２０が外接型である場合には、当該ギアポンプのギアの数は２個であってもよく、３個以上であってもよい。ギアポンプ２０の回転数は、溶融樹脂の単位時間当たりの供給等に応じて適宜、設定すればよく、特に限定されるものではない。
【００４１】
冷却器４０および温度調節装置３５は、押出機１０から押し出された溶融樹脂を、Ｔｍｃ以上、Ｔｍ未満の過冷却状態であって、スリットダイ３０から吐出される結晶性樹脂の温度が、結晶性樹脂のＴｍよりも２℃〜２５℃低く、より好ましくは結晶性樹脂のＴｍよりも７℃〜２２℃低く、さらに好ましくは結晶性樹脂のＴｍよりも７℃〜１０℃低く、かつ、吐出方向に対して垂直な断面（以下、「射出断面」と称する）における温度分布が最大４℃の範囲内に納まるように、より好ましくは温度分布が最大２℃の範囲内に納まるように、当該結晶性樹脂を冷却して成形機２に連続的に供給するようになっている。溶融樹脂の温度がＴｍｃ未満であると、結晶性樹脂フィルムまたはシートの製造（成形）が困難となる。また、溶融樹脂の温度がＴｍを超えると、結晶性樹脂の分子鎖を配向させることが困難となる。
【００４２】
冷却器４０は、図２（ａ）に示すように、押出機１０から押し出された溶融樹脂の流路を構成する流路管４１と、流路管４１を被覆するように形成されて溶融樹脂を冷却する冷却管４２と、冷却管４２を被覆するように形成されて冷却管４２を保温するジャケット４３とを備えている。尚、図２（ｂ）に示すように、流路管４１と冷却管４２とは同心円状に形成されている方が好ましいものの、冷却効率が低下しないのであれば、同心円状に形成されていなくてもよい。
【００４３】
流路管４１は、内部を流動する溶融樹脂を均一に冷却することができるように、断面が例えば楕円状等の扁平形状になっている。流路管４１の直径（長径および短径）や長さは、溶融樹脂の温度や種類、単位時間当たりの流量（押出機１０の能力）等に応じて適宜、設定すればよく、特に限定されるものではない。流路管４１の厚さは、耐久性を考慮しつつ、冷却効率を高めることができるように、より薄くすることが望ましい。また、流路管４１の材質は、熱伝導率、溶融樹脂の温度や種類等に応じて適宜、設定すればよく、特に限定されるものではない。さらに、流路管４１は、直管であってもよく、冷却器４０全体の長さがより短くなるように、スパイラル管（螺旋状の流路を有する管）であってもよく、接触面積を増やして冷却効率を高めることができるように、複数に分岐していてもよい。また、冷却効率（熱交換効率）をより高めるために、流路管４１外部にフィンを設けてもよい。
【００４４】
流路管４１内の溶融樹脂の流動速度は、流路管４１内での溶融樹脂の結晶化を避けるために、例えば、溶融樹脂がポリプロピレンであって、その温度が１５０℃である場合には、流路管４１内における剪断歪速度を例えば、０を超え、５ｓｅｃ−１以下にする必要がある。剪断歪速度が５ｓｅｃ−１を超えると、過冷却状態で結晶化し易くなり、成形し難くなる。従って、流路管４１内の溶融樹脂の流動速度は、溶融樹脂の温度や種類等に応じて適宜、設定すればよい。
【００４５】
さらに、流路管４１は、その内部に、流動する溶融樹脂を均一に冷却することができるように、溶融樹脂を混合するスタティックミキサー（静止型混合器；図示しない）を備えていてもよい。当該スタティックミキサーは、溶融樹脂を分割，転換，反転の作用により混合するようになっており、市販されている（例えば、株式会社ノリタケカンパニーリミテド）。
【００４６】
冷却管４２には、冷媒を供給するための供給管４５と、冷媒を排出するための排出管４６とが配設されている。そして、冷媒は、溶融樹脂の流動方向とは逆方向に（向流となるように）流動するように、冷却管４２に供給されるようになっている。冷却管４２は、直管であってもよく、冷却効率を高めることができるように、その内部に螺旋状の仕切り板が設けられた構造であってもよい。つまり、冷却管４２は、直管であってもよく、冷却器４０全体の長さがより短くなるように、スパイラル管（螺旋状の流路を有する管）であってもよい。また、冷却効率（熱交換効率）をより高めるために、流路管４１外部にフィンを設けてもよい。尚、冷却管４２の材質は、熱伝導率、冷媒の温度や種類等に応じて適宜、設定すればよく、特に限定されるものではない。
【００４７】
上記供給管４５および排出管４６は図示しない冷却機構に接続されており、冷媒は、冷却機構で冷却された後、供給管４５を介して冷却管４２に供給されると共に、排出管４６を介して冷却機構に返却されるようになっている。つまり、冷媒は、冷却管４２と冷却機構との間で循環されるようになっている。
【００４８】
冷媒としては、具体的には、例えば、液体窒素を気化させた窒素ガス、液体窒素を気化させた窒素ガスを含む空気、或いは、溶融樹脂をＴｍｃ以上、Ｔｍ未満の過冷却状態にすることができるように、沸点が例えば「Ｔｍ＋１０℃以上」であり、融点が例えば「Ｔｍｃ−３０℃以上」である有機または無機の油、等が挙げられる。冷却管４２に供給する冷媒の単位時間当たりの供給量は、冷却効率（熱交換効率）がより高めることができるように、冷却管４２内を冷媒が乱流状態で流動するように設定することが望ましいものの、冷媒の種類や溶融樹脂の種類、溶融樹脂の単位時間当たりの流量等に応じて適宜、設定すればよく、特に限定されるものではない。また、冷却管４２に供給する冷媒の温度は、冷媒の種類や溶融樹脂の種類、溶融樹脂の単位時間当たりの流量等に応じて適宜、設定すればよく、特に限定されるものではない。当該供給量や温度は、例えば過冷却樹脂融液製造装置１を試運転することにより、容易に調節することができる。冷媒は、供給管４５および排出管４６を介して冷却管４２内を循環することができるようになっていることが好ましい。
【００４９】
ジャケット４３の材質は、保温効果に優れるものであればよく、特に限定されるものではない。
【００５０】
スリットダイ３０は、スリット状の幅広の開口部を有するダイ（口金）であり、溶融樹脂を成形機２に連続的に吐出するようになっている。スリットダイ３０としては、例えば、Ｔダイが好適である。本実施の形態に係るスリットダイ３０は、例えば開口部を下方に向けて配置されている。上記開口部は、そのスリットの方向が、流路管４１の長径方向と一致している方が好ましい。開口部のリップ開度（スリットの幅）は、例えば、０．３〜３．０ｍｍである。但し、いわゆる超臨界伸長歪速度で結晶性樹脂を伸長成形することができるように、スリットダイ３０から吐出される溶融樹脂の厚さは、成形機２が備える挟持ロール５０ａ，５０ｂ（図１）の間隔に対して、１．３〜８．０倍、より好ましくは１．３〜５．０倍、さらに好ましくは１．４〜３．５倍になるように調整することが望ましい。溶融樹脂の厚さが上記間隔に対して１．３倍未満であると、圧延時に大きな歪みが生じないので、結晶性樹脂の分子鎖を充分に配向させることができないおそれがある。溶融樹脂の厚さが上記間隔に対して８．０倍を超えると、全ての当該溶融樹脂を挟持ロール５０ａ，５０ｂ間に通過させることが困難になるおそれがある。
【００５１】
尚、スリットダイ３０の開口部は、成形機２との位置関係に応じて、下向きに配置されていてもよく、斜め下向きに配置されていてもよく、横下向きに配置されていてもよい。
【００５２】
上記構成により、過冷却樹脂融液製造装置１の冷却器４０は、流路管４１が、内部を流動する溶融樹脂を均一に冷却することができるように断面が扁平形状になっていることにより、押出機１０から押し出された結晶性樹脂を、スリットダイ３０から吐出される当該結晶性樹脂の温度が、結晶性樹脂の融点よりも２℃〜２５℃低く、より好ましくは結晶性樹脂の融点よりも７℃〜２２℃低く、さらに好ましくは結晶性樹脂の融点よりも７℃〜１０℃低く、かつ、射出断面における温度分布が最大４℃の範囲内に納まるように、より好ましくは温度分布が最大２℃の範囲内に納まるように、Ｔｍｃ以上、Ｔｍ未満の過冷却状態にすることができる。具体的には、例えば、溶融樹脂がポリプロピレン（融点１８５℃）である場合には、射出断面におけるポリプロピレンの温度分布を、１６３℃〜１６７℃でかつ±１〜±２℃以内に納めることができる。
【００５３】
また、上記構成により、過冷却樹脂融液製造装置１の冷却器４０および温度調節装置３５は、溶融状態の結晶性樹脂を、より安定的に連続的してＴｍｃ以上、Ｔｍ未満の均一な過冷却状態にすることができるので、溶融状態の結晶性樹脂の、吐出方向での温度を均一にすることができる。
【００５４】
これにより、冷却器４０および温度調節装置３５による結晶性樹脂の冷却状態が安定するので、温度が均一な過冷却状態の結晶性樹脂融液を成形機２に、より安定的に連続的して供給することができる。即ち、機械的特性や耐熱性、透明性等の各種特性に優れた結晶性樹脂フィルムまたはシートを製造するのに好適な、過冷却状態の結晶性樹脂融液を大量に、かつ、より安定的に連続的して製造することができる。
【００５５】
〔冷却器の他の例〕
冷却器の他の例について、図３〜図５に基づいて説明すれば、以下の通りである。尚、以下の説明においては、図１および図２を用いた上記説明における部材と同一の機能を有する部材については、同一の符号を付記して、その説明を省略する。
【００５６】
図３（ａ），（ｂ）に示すように、本発明に係る過冷却樹脂融液製造装置１は、前記冷却器４０の代わりに、冷却器６０を備えていてもよい。冷却器６０は、前記冷却器４０における冷却管４２に代えて、溶融樹脂の流動方向に沿って複数のブロックに分割された冷却管６２を備えている。つまり、冷却器６０は、例えば３つのブロックに分割された冷却管６２ａ，６２ｂ，６２ｃを備えている。尚、上記ブロックの個数は、３つに限定されるものではなく、冷却器６０の大きさや冷媒の種類、溶融樹脂の種類、溶融樹脂の単位時間当たりの流量等に応じて適宜、設定すればよい。
【００５７】
冷却管６２ａ，６２ｂ，６２ｃには、冷却効率を考慮して、互いに異なる温度の冷媒が供給されるようになっている。即ち、冷却器６０における最も上流側に位置する冷却管６２ａには、３つのブロックのうちで最も高い温度の冷媒が供給管４５から供給されるようになっており、最も下流側に位置する冷却管６２ｃには、３つのブロックのうちで最も低い温度の冷媒が供給管４５から供給されるようになっており、中央に位置する冷却管６２ｂには、上記両冷媒に対して中間の温度の冷媒が供給管４５から供給されるようになっている。
【００５８】
このように、冷却管を複数のブロックに分割することにより、ブロック毎にそれぞれ異なる温度の冷媒を供給することができるので、溶融状態の結晶性樹脂を段階的に冷却することができる。つまり、過冷却状態の溶融樹脂の温度調節をより一層容易に行うことができる。それゆえ、冷却器６０および温度調節装置３５からなる冷却装置による結晶性樹脂の冷却状態がより安定するので、吐出方向に対して垂直な断面における温度分布がより一層均一で、吐出方向での温度もより一層均一な過冷却状態の結晶性樹脂融液を成形機２に、より安定的に連続的して供給することができる。
【００５９】
また、図４（ａ）に示すように、本発明に係る過冷却樹脂融液製造装置１は、前記冷却器４０の代わりに、冷却器７０を備えていてもよい。冷却器７０は、前記冷却器４０における冷却管４２に代えて、溶融樹脂の流動方向に沿って内部が対流抑制板７３ａ・７３ｂによって分割された冷却室７２ａ，７２ｂ，７２ｃからなる冷却管７２を備えている。つまり、冷却器７０における冷却管７２は、例えば対流抑制板７３ａ・７３ｂによって３つに分割された冷却室７２ａ，７２ｂ，７２ｃを備えている。そして、冷媒は、冷却管７２における最も下流側に位置する冷却室７２ｃに設けられた供給管４５から供給され、最も上流側に位置する冷却室７２ａに設けられた排出管４６から排出されるようになっている。
【００６０】
上記対流抑制板７３ａ・７３ｂは、冷却効率をより高めることを目的として、冷却管７２の内部を溶融樹脂の流動方向に沿って複数段（図４（ａ）の場合は３段）に分割するための部材である。つまり、対流抑制板７３ａ・７３ｂは、冷媒の流通が可能でかつ対流による冷媒の移動を抑制することができる部材である。具体的には、対流抑制板７３ａ・７３ｂは、冷媒の流通が可能なように複数の開口部（孔）７３ｃ…，７３ｄ…を有しているものの、開口部７３ｃ…，７３ｄ…の大きさ（径）を調節することにより、冷却管７２内の対流による冷媒の移動を抑制するようになっている。
【００６１】
尚、上記冷却室の個数は、３つに限定されるものではなく、冷却器７０の大きさや冷媒の種類、溶融樹脂の種類、溶融樹脂の単位時間当たりの流量等に応じて適宜、設定すればよい。また、図４（ｂ）における冷却管７２の形状は、断面が矩形になっているが、特に限定されるものではなく、前記冷却器４０の構成と同様に、流路管４１と同心円状に形成されていてもよい。
【００６２】
冷却管７２は、冷却室７２ａ，７２ｂ，７２ｃのそれぞれに、冷媒を少なくとも結晶性樹脂のＴｍｃ−３０℃に冷却することができる例えば冷却水が循環される冷却器具７６と、冷却室７２ａ，７２ｂ，７２ｃ内の冷媒を攪拌する攪拌機７７とを備えている。そして、本発明に係る過冷却樹脂融液製造装置１においては、例えば、当該過冷却樹脂融液製造装置１の運転を停止した後、運転を再開するときには、冷却器７０内部で固化している結晶性樹脂を加熱、溶融して溶融樹脂とする必要がある。このため、固化している結晶性樹脂を加熱、溶融することができるように、冷却管７２は、冷却室７２ａ，７２ｂ，７２ｃのそれぞれに、冷媒を少なくとも結晶性樹脂のＴｍ以上（好ましくはＴｍ＋１０℃以上）に加熱することができる例えばヒータ等の加熱器具７５をさらに備えている。従って、冷却器７０における冷却管７２は、加熱器具７５および冷却器具７６を備えることにより、冷却室７２ａ，７２ｂ，７２ｃ内の冷媒の温度を、例えば、Ｔｍｃ−３０℃〜Ｔｍ＋１０℃の範囲内で任意に調節することができるようになっている。つまり、冷却室７２ａ，７２ｂ，７２ｃをいわゆる恒温槽として制御することができるので、例えば、冷却管７２における最も下流側に位置する冷却室７２ｃ内の冷媒の温度を最も低く設定し、最も上流側に位置する冷却室７２ａ内の冷媒の温度を最も高く設定し、中央に位置する冷却室７２ｂ内の冷媒を上記両冷媒に対して中間の温度に設定することが可能である。具体的には、冷却室７２ａ，７２ｂ，７２ｃ内の冷媒の温度を、隣り合う冷却室間で例えば１０℃の温度差が生じるように設定することが可能である。
【００６３】
尚、本発明における「冷媒」とは、冷却器の冷却管が加熱器具と冷却器具とを備えている場合においては、加熱媒体と冷却媒体とを兼ねる「熱媒体」を意味することとする。従って、「冷媒」が「熱媒体」として機能する場合には、当該「冷媒」は、結晶性樹脂のＴｍ以上（好ましくはＴｍ＋１０℃以上）に加熱することが可能な、沸点が例えばＴｍ＋１０℃以上であり、融点が例えばＴｍｃ−３０℃以上である有機または無機の油が好ましい。
【００６４】
このように、冷却管を、加熱器具および冷却器具を備える複数の冷却室に分割することにより、冷却室毎に冷媒をそれぞれ異なる温度に調節することができるので、溶融状態の結晶性樹脂を段階的に冷却することができる。つまり、過冷却状態の溶融樹脂の温度調節をより一層容易に行うことができる。それゆえ、冷却器７０および温度調節装置３５からなる冷却装置による結晶性樹脂の冷却状態がより安定するので、吐出方向に対して垂直な断面における温度分布がより一層均一で、吐出方向での温度もより一層均一な過冷却状態の結晶性樹脂融液を成形機２に、より安定的に連続的して供給することができる。また、冷却装置内部で一旦固化した結晶性樹脂を加熱、溶融して再度、溶融樹脂とすることができる。
【００６５】
さらに、図５（ａ）に示すように、本発明に係る過冷却樹脂融液製造装置１は、前記冷却器４０の代わりに、冷却器８０を備えていてもよい。冷却器８０は、前記冷却器４０における冷却管４２に代えて、溶融樹脂の流動方向に沿って複数のブロックに分割された冷却管８２と、流路管４１の内部に設けられた中子８３内に配設された内部冷却管８４とを備えている。つまり、冷却器８０は、流路管４１内を流動する溶融樹脂を、流路管４１の外部からだけでなく、内部からも冷却することができるようになっている。尚、図５（ａ）においては、ジャケット４３の記載を省略している。
【００６６】
上記冷却器８０の冷却管８２は外部冷却管であり、例えば３つのブロックに分割された冷却管８２ａ，８２ｂ，８２ｃからなっている。尚、上記ブロックの個数は、３つに限定されるものではなく、冷却器８０の大きさや冷媒の種類、溶融樹脂の種類、溶融樹脂の単位時間当たりの流量等に応じて適宜、設定すればよい。
【００６７】
冷却管８２ａ，８２ｂ，８２ｃには、冷却効率を考慮して、互いに異なる温度の冷媒が供給されるようになっている。即ち、冷却器８０における最も上流側に位置する冷却管８２ａには、３つのブロックのうちで最も高い温度の冷媒が供給管４５から供給されるようになっており、最も下流側に位置する冷却管８２ｃには、３つのブロックのうちで最も低い温度の冷媒が供給管４５から供給されるようになっており、これら冷却管８２ａ，８２ｃの間に位置する冷却管８２ｂには、上記両冷媒に対して中間の温度の冷媒が供給管４５から供給されるようになっている。具体的には、冷却管８２ａ，８２ｂ，８２ｃに供給される冷媒の温度は、隣り合う冷却管間で例えば１０℃の温度差が生じるように設定すればよい。
【００６８】
そして、上記冷却器８０の内部冷却管８４は、冷媒を排出する冷媒排出管８７と、中子８３の中心部に配設され、冷媒排出管８７に連結された冷媒収集管８５と、当該冷媒収集管８５に連結され、冷媒収集管８５よりも中子８３の外周側に配設された複数の流通管８６…と、当該流通管８６…に連結され、冷媒を供給する冷媒供給管８８とで構成されている。つまり、複数の流通管８６…は、冷媒収集管８５を中心にして、当該冷媒収集管８５を取り巻くように配置されている。冷媒は、複数に分岐した流通管８６…内を上流側から下流側に向かって（溶融樹脂の流動方向に沿って）流動し、中子８３内の下方で合流した後、冷媒収集管８５内を下流側から上流側に向かって流動し、冷媒排出管８７内を流動して排出（好ましくは循環）される。尚、上記流通管８６の本数やその配置は、図５（ｂ）に記載の４本やその配置に限定されるものではなく、冷却器８０の大きさや冷媒の種類、溶融樹脂の種類、溶融樹脂の単位時間当たりの流量、流通管８６自体の直径等に応じて適宜、設定すればよい。
【００６９】
上記冷媒供給管８８および冷媒排出管８７は、供給管４５および排出管４６と共に図示しない冷却機構に接続されており、冷媒は、冷却機構で冷却された後、冷媒供給管８８および供給管４５を介して内部冷却管８４および冷却管８２に供給されると共に、冷媒排出管８７および排出管４６を介して冷却機構に返却されるようになっている。つまり、冷媒は、内部冷却管８４および冷却管８２と冷却機構との間で循環されるようになっている。
【００７０】
中子８３は、内部冷却管８４内を流動する冷媒および溶融樹脂間での熱交換を、溶融樹脂の射出断面において均一に行わせるための部材である。中子８３の材質は、例えば流路管４１の材質と同一にすればよいが、熱伝導率、溶融樹脂の温度や種類等に応じて適宜、設定すればよく、特に限定されるものではない。但し、中子８３は必要に応じて省略することもできる。つまり、流通管８６…が直接、溶融樹脂と接触する構成であってもよい。
【００７１】
尚、流路管４１は、図５（ａ），（ｂ）に示すように、直管（中膨れの管）であってもよく、図５（ｃ）に示すように、冷却器８０全体の長さがより短くなるように、スパイラル管（螺旋状の流路を有する中膨れの管）であってもよい。
【００７２】
このように、外部冷却管を複数のブロックに分割することにより、ブロック毎にそれぞれ異なる温度の冷媒を供給することができるので、溶融状態の結晶性樹脂を段階的に冷却することができる。つまり、過冷却状態の溶融樹脂の温度調節をより一層容易に行うことができる。また、内部冷却管を設けることにより、溶融樹脂をその外部からだけでなく、内部からも冷却することができるので、スリットダイ３０から吐出される溶融樹脂の温度が、結晶性樹脂の融点よりも２℃〜２５℃低く、かつ、射出断面における温度分布が最大４℃の範囲内に納まるように、当該溶融樹脂をＴｍｃ以上、Ｔｍ未満の過冷却状態にすることがより一層容易になる。それゆえ、冷却器８０および温度調節装置３５からなる冷却装置による結晶性樹脂の冷却状態がより安定するので、吐出方向に対して垂直な断面における温度分布がより一層均一で、吐出方向での温度もより一層均一な過冷却状態の結晶性樹脂融液を成形機２に、より安定的に連続的して供給することができる。
【００７３】
〔成形機〕
次に、結晶性樹脂フィルムまたはシートを製造する成形機２について、以下に説明する。図１に示すように、過冷却樹脂融液製造装置１におけるスリットダイ３０の下方には、成形機２が設けられている。成形機２は、スリットダイ３０から吐出された過冷却状態の溶融樹脂をいわゆる超臨界伸長歪速度で伸長成形（圧延（延伸））してフィルム状またはシート状にすることにより、結晶性樹脂フィルムまたはシートを製造するための製造装置である。
【００７４】
成形機２は、過冷却状態の溶融樹脂を挟んでフィルム状またはシート状の結晶性樹脂に圧延する温度調節ローラである一対の挟持ロール５０ａ，５０ｂと、挟持ロール５０ａ，５０ｂから移送された結晶性樹脂フィルムまたはシートの移送方向を冷却しながら巻取機５２の方向に屈曲させる冷却ローラである一対のガイドロール５１ａ，５１ｂと、ガイドロール５１ａ，５１ｂから移送された結晶性樹脂フィルムまたはシートを巻き取る巻取機５２とを備えている。尚、成形機２は、過冷却状態の溶融樹脂を一軸延伸する構成であってもよく、必要に応じて、二軸延伸する構成であってもよい。
【００７５】
挟持ロール５０ａ，５０ｂは、回転自在に保持されており、一方または両方が駆動されるようになっている。挟持ロール５０ａ，５０ｂの間隔は、所望する結晶性樹脂フィルムまたはシートの厚さに応じて設定すればよく、特に限定されるものではない。そして、挟持ロール５０ａ，５０ｂの回転数は、上記ギアポンプ２０の回転数に応じて制御されるようになっている。つまり、当該回転数は、スリットダイ３０から吐出される溶融樹脂の単位時間当たりの供給量に応じて制御されるようになっており、具体的には、例えば、結晶性樹脂フィルムまたはシートをいわゆる超臨界伸長歪速度（例えば、４００ｍ／分）で伸長成形することによって製造することができるように制御されている。挟持ロール５０ａ，５０ｂの材質は、溶融樹脂を確実に圧延することができるように、金属からなることが好ましいものの、溶融樹脂の温度や種類等に応じて適宜、設定すればよく、特に限定されるものではない。また、挟持ロール５０ａ，５０ｂの周面は、シリコーンやフッ素樹脂等の離型剤を塗布または噴霧等されることにより、離型処理されていることが好ましい。これにより、挟持ロール５０ａ，５０ｂを、いわゆる超臨界伸長歪速度で結晶性樹脂を伸長成形するために高速回転させても、結晶性樹脂フィルムまたはシートを挟持ロール５０ａ，５０ｂから容易に剥離させることができる。尚、挟持ロール５０ａ，５０ｂは、当該挟持ロール５０ａ，５０ｂを高速回転させた場合においてもその間隔が変動しないように、つまり、回転軸がぶれないように、例えば、衝撃を吸収するエアシリンダ等を用いて固定されていることが好ましい。
【００７６】
挟持ロール５０ａ，５０ｂのうちの一方（図１では挟持ロール５０ａ）は、圧延後の結晶性樹脂フィルムまたはシートを約１／３周掛け回した後、ガイドロール５１ａに結晶性樹脂フィルムまたはシートを移送するようになっている。
【００７７】
溶融樹脂を挟持ロール５０ａ，５０ｂに挟んで圧延することによって、即ち、過冷却状態の結晶性樹脂融液をいわゆる超臨界伸長歪速度で伸長成形することによって、得られる結晶性樹脂の分子鎖に大きな歪みを与えることができる。これにより、分子鎖を高い配向性で配向させることができるので、得られる結晶性樹脂フィルムまたはシートは結晶化度が高くなる。結晶性が向上された（結晶化度が高められた）結晶性樹脂フィルムまたはシートは、機械的特性、耐熱性、透明性に優れる。
【００７８】
得られる結晶性樹脂フィルムまたはシートの厚さは、上記過冷却樹脂融液製造装置１が備えるスリットダイ３０の開口部のリップ開度、ギアポンプ２０による溶融樹脂の供給量、上記挟持ロール５０ａ，５０ｂの間隔等を適宜調整することにより、任意に設定することができる。
【００７９】
また、成形機２は、挟持ロール５０ａの周面と圧延後の結晶性樹脂フィルムまたはシートとの間に配置された図示しない巻き付き防止手段をさらに備えていてもよい。巻き付き防止手段は、挟持ロール５０ａと圧延後の結晶性樹脂フィルムまたはシートとの間に空気等の気体を噴射して、挟持ロール５０ａからの結晶性樹脂フィルムまたはシートの剥離を補助するようになっている。気体の噴射量は、例えば、５０〜２００ｍ３ ／分とすればよいが、目的を達成することができる量であればよく、特に限定されるものではない。これにより、高速回転する挟持ロール５０ａへの結晶性樹脂フィルムまたはシートの巻き付きを防止することができる。
【００８０】
ガイドロール５１ａ，５１ｂは、回転自在に保持されている従動ロールであり、水等の冷媒によって冷却することができる構成となっており、結晶性樹脂フィルムまたはシートを数十℃（結晶性樹脂フィルムまたはシートが熱で変形しない温度）にまで冷却するようになっている。ガイドロール５１ａ，５１ｂの材質は、結晶性樹脂フィルムまたはシートに疵を付けない材質であればよく、特に限定されるものではない。
【００８１】
巻取機５２は、製造された長尺の結晶性樹脂フィルムまたはシートを、疵を付けることなく巻き取るようになっている。
【００８２】
尚、成形機２は、結晶性樹脂フィルムまたはシートの厚さを測定する測定装置をさらに備えていてもよい。当該測定装置を用いた厚さの測定方法としては、例えば、結晶性樹脂フィルムまたはシートにレーザー光を照射して、透過した光をＣＭＯＳカメラで撮像し、得られた画像から測定する方法、長焦点顕微鏡（例えば、インフニティ社製Ｋ２等）を用いて測定する方法、ＣＣＤレーザー変位計（例えば、「キーエンス社製ＬＫ−Ｇシリーズ」等）を用いて測定する方法、等が挙げられる。
【００８３】
上記構成により、成形機２は、挟持ロール５０ａ，５０ｂの回転数等を制御することによって、機械的特性や耐熱性、透明性等の各種特性に優れた結晶性樹脂フィルムまたはシートを大量に、かつ、より安定的に連続的して製造することができる。
【００８４】
〔過冷却状態の結晶性樹脂融液を製造する製造方法〕
過冷却状態の結晶性樹脂融液を製造する製造方法、並びに、結晶性樹脂フィルムまたはシートの製造方法について、以下に説明する。本発明の実施の一形態に係る製造方法では、下記工程を順に実施することにより、過冷却状態の結晶性樹脂融液を連続的に製造すると共に、結晶性樹脂フィルムまたはシートを連続的に製造する。
【００８５】
尚、以下の説明においては、説明の便宜上、上記過冷却樹脂融液製造装置１を用いた製造方法について説明することとする。但し、本発明に係る製造方法は、過冷却樹脂融液製造装置１を用いた製造方法に限定されるものではない。
［工程１］  押出機１０のシリンダー１１を加熱した後、モータ１３を駆動させてスクリュー１２を回転させると共に、ホッパ１４から結晶性樹脂のペレットを供給する。そして、シリンダー１１内に供給された結晶性樹脂を溶融しながら、スクリュー１２によって溶融樹脂をギアポンプ２０に向けて押し出す。次に、押出機１０から押し出された溶融樹脂をギアポンプ２０によって昇圧しながら冷却器４０に定量供給する。
［工程２］  溶融樹脂を、冷却器４０および温度調節装置３５によってＴｍｃ以上、Ｔｍ未満の過冷却状態であって、スリットダイ３０から吐出される結晶性樹脂の温度が、結晶性樹脂の融点よりも２℃〜２５℃低く、かつ、射出断面における温度分布が最大４℃の範囲内に納まるように、冷却する。そして、当該結晶性樹脂をスリットダイ３０から吐出して成形機２に連続的に供給する。
【００８６】
より具体的には、例えば、冷却器８０および温度調節装置３５を用いた場合には、冷却器８０が内部冷却管８４を備えているので、溶融樹脂を、その外側からだけでなく、内側からも冷却することができる。また、温度調節装置３５によって溶融樹脂の射出断面における温度分布をより均一にすることができる。従って、溶融樹脂をより均一に冷却することができるので、当該溶融樹脂の温度を、結晶性樹脂の融点よりも２℃〜２５℃低く、かつ、射出断面における温度分布が最大４℃の範囲内に納まるように、冷却することができる。
［工程３］  過冷却状態の溶融樹脂を成形機２の挟持ロール５０ａ，５０ｂで圧延することにより、フィルム状またはシート状の結晶性樹脂を連続的に製造し、ガイドロール５１ａ，５１ｂを介して巻取機５２に巻き取る。
【００８７】
これにより、機械的特性や耐熱性、透明性等の各種特性に優れた結晶性樹脂フィルムまたはシートを製造するのに好適な、過冷却状態の結晶性樹脂融液を大量に、かつ、より安定的に連続的して製造することができると共に、上記結晶性樹脂フィルムまたはシートを大量に、かつ、より安定的に連続的して製造することができる。
【００８８】
本発明に係る製造装置および製造方法によって製造される結晶性樹脂フィルムまたはシートは、各種用途に好適に利用することができる。具体的には、例えば、自動車、航空機、ロケット、電車、船舶、オートバイ、および自転車等の各種乗り物の内装・外装材、または、工作機械用の部品や機械部材；高剛性・軽量を活かしたスピーカーやマイク用振動板；ＰＣの代替材料として、高透明性を活かしたＣＤやＤＶＤ；高透明性を活かした液晶やプラズマディスプレイ用マスク等；高透明性を活かしたディスポーザブル注射器、点滴用器具、薬品容器等の医療用品または機器；ガラスの代替材料として、高透明性を活かした各種瓶、グラス、家庭用小型水槽、業務用大型水槽；高透明性を活かしたコンタクトレンズ、めがね用レンズ、各種光学レンズ；高透明性を活かしたビル用・住宅用ガラス；高剛性や高靭性、軽量を活かした、スキー靴、スキー板、ボード、ラケット、各種ネット、テント、リュックサック等の広範なスポーツ用品；高剛性や高靭性、軽量を活かした、針、はさみ、ミシン等の手芸用品や装飾用品；ショーウィンドウやディスプレイ部品等の商業用品；ブランコ、シーソー、ジェットコースター等の公園、遊園地、テーマパーク用器具または設備；電気・電子・情報機器または時計等の、精密機器の部品の構造材や箱材；ファイル、フォルダ、筆箱、筆記用具、はさみ等の文房具；包丁、ボール等の料理用具；食品、お菓子、タバコ等の包装材；食品容器、食器、割り箸、楊枝；家庭用家具、オフィス家具等の家具；ビルや住宅用の建材、内装材、および外装材；道路または橋梁用の材料；玩具用の材料；超強力繊維や糸；漁業用漁具、漁網、つり用具；農業用具、無業用品；レジ袋、ゴミ袋；各種パイプ；園芸用品；および運輸用コンテナ、パレット、箱；等としての広範な利用が可能である。但し、結晶性樹脂フィルムまたはシートの用途は、上記例示の用途に限定されるものではない。
【００８９】
尚、本発明は、上述した実施形態に限定されるものではなく、請求項に示した範囲内で種々の変更が可能である。
【実施例】
【００９０】
以下、本発明の実施例について説明するが、本発明は下記実施例の構成に限定されるものではない。
【００９１】
〔実施例１〕
図１に記載の構成を備えた過冷却樹脂融液製造装置を用いて過冷却状態の結晶性樹脂融液を製造した。押出機として４０ｍｍ押出機を用いた。冷却器として、図５に記載の構成を備えた冷却器を用いた。
【００９２】
結晶性樹脂として、日本ポリプロ株式会社製のポリプロピレン樹脂ＦＹ−５（ＭＦＲ(Melt Flow Rate)＝３．４ｇ／１０分、Ｔｍ＝１６４℃、Ｔｍｃ＝１１６℃）を用いた。上記ＴｍおよびＴｍｃは、ＪＩＳ  Ｋ６９２１−２の表−３に準拠して測定した。
【００９３】
そして、ホッパを介して押出機に上記ポリプロピレン樹脂ＦＹ−５を連続的に供給し、加熱装置で加熱されたシリンダーおよびスクリューで加熱、混練しながら溶融攪拌することにより、溶融樹脂を得た。溶融樹脂の押出機出口における温度は、加熱装置による加熱を調節することにより、Ｔｍ＋１５℃に設定した。上記温度は押出機出口に設置した樹脂温計で測定した。
【００９４】
得られた溶融樹脂を、押し出し量が２１ｋｇ／時となるように連続的に押出機から押し出し、ギアポンプを介して冷却装置に供給した。冷却器は、内部冷却管に供給する冷媒の温度をＴｍ−１０℃に設定し、外部冷却管に供給する冷媒の温度をＴｍ−２５℃に設定した。また、温度調節装置は、その外側の温度がアニールによってＴｍ−５℃になるように、冷却管に供給する冷媒の温度を設定した。次いで、冷却装置で冷却された溶融樹脂を、スリットダイから吐出した。スリットダイから吐出された直後におけるシート状の溶融樹脂の厚さは、３．２ｍｍであった。
【００９５】
上記シート状の溶融樹脂の表面温度をキーエンス製の赤外線温度計（ＦＴ−Ｈ２０）で測定したところ、１５７℃であった。また、シート状の溶融樹脂の内部温度をHandy Thermometer (RKC INSTRUMENT INC., DP-350) で１分間測定したところ、１５９℃であった。
【００９６】
従って、溶融樹脂が、Ｔｍｃ以上、Ｔｍ未満の過冷却状態であって、溶融樹脂の温度が、結晶性樹脂の融点よりも２℃〜２５℃低く、かつ、射出断面における温度分布が最大４℃の範囲内に納まるように、冷却されていることが判った。
【産業上の利用可能性】
【００９７】
本発明に係る過冷却状態の結晶性樹脂融液を製造する製造装置および製造方法によれば、結晶性樹脂の冷却状態が安定するので、温度が均一な過冷却状態の結晶性樹脂融液を成形機に、より安定的に連続的して供給することができる。
【００９８】
それゆえ、本発明に係る製造装置および製造方法によれば、機械的特性や耐熱性、透明性等の各種特性に優れた結晶性樹脂フィルムまたはシートを製造するのに好適な、過冷却状態の結晶性樹脂融液を大量に、かつ、より安定的に連続的して製造することができる製造装置および製造方法を提供することができるので、各種産業において広範に利用され得る。
【符号の説明】
【００９９】
１  過冷却樹脂融液製造装置（過冷却状態の結晶性樹脂融液を製造する製造装置）
２  成形機
１０  押出機
１１  シリンダー
１２  スクリュー
１３  モータ
１４  ホッパ
２０  ギアポンプ（昇圧器）
２５  スクリーンチェンジャー
３０  スリットダイ（吐出部）
３５  温度調節装置（冷却装置）
４０  冷却器（冷却装置）
４１  流路管
４２  冷却管
４３  ジャケット
５０ａ，５０ｂ  挟持ロール
６０  冷却器
６２  冷却管
６２ａ，６２ｂ，６２ｃ  冷却管
７０  冷却器
７２  冷却管
７２ａ，７２ｂ，７２ｃ  冷却管
７３ａ，７３ｂ  対流抑制板
７５  加熱器具
７６  冷却器具
８０  冷却器
８２  冷却管
８２ａ，８２ｂ，８２ｃ  冷却管
８３  中子
８４  内部冷却管
８５  冷媒収集管
８６  流通管
８７  冷媒排出管
８８  冷媒供給管
【図１】
0005995201.tif 000002
【図２】
0005995201.tif 000003
【図３】
0005995201.tif 000004
【図４】
0005995201.tif 000005
【図５】
0005995201.tif 000006